СПОСОБ ДВУХСТАДИЙНОГО НИТРИРУЮЩЕГО ОБЖИГА ВАНАДИЙСОДЕРЖАЩЕГО МАТЕРИАЛА

1. Способ двухстадийного нитрирующего обжига ванадийсодержащего материала, включающий: последовательное выполнение первой стадии обжига и второй стадии обжига сырья; где сырье представляет собой смесь ванадийсодержащего материала с добавкой соли натрия; температура на второй стадии обжига составляет 740-820°С; причем температура на второй стадии обжига превышает температуру на первой стадии обжига; а продолжительность как первой стадии обжига, так и второй стадии обжига составляет 60-300 минут.
2. Способ по п. 1, в котором температура на первой стадии обжига составляет 650-760°С.
3. Способ по п. 1 или 2, в котором температура на второй стадии обжига составляет 760-800°С.
4. Способ по п. 1, в котором сырье содержит 5-50% масс. добавки соли натрия.
5. Способ по п. 4, в котором сырье содержит 10-30% масс. добавки соли натрия.
6. Способ по любому из пп. 1, 4 и 5, в котором добавка представляет собой неорганическую соль натрия.
7. Способ по п. 6, в котором добавка соли натрия представляет собой карбонат натрия.
2
5
8. Способ по п. 1, в котором ванадийсодержащий материал содержит 1-40% масс. VO.
2
5
9. Способ по п. 8, в котором ванадийсодержащий материал содержит 5-30% масс. VO.
10. Способ по п. 1, 8 или 9, в котором размер частиц ванадийсодержащего материала составляет 0,125 мм или меньше.